(57)【要約】  【課題】  短期間でしわ延ばし効果が現れ、しかも他の部分に負荷が掛かりにくいしわ延ばし剤及びしわ延ばし方法の提供。  【解決手段】  ポリマー及び溶媒又は分散媒を含有する液体状又はペースト状の組成物からなり、皮膚に適用後、溶媒又は分散媒が揮発する際の収縮によりしわを延ばす力が発生する、皮膚のしわ延ばし剤、並びにこのしわ延ばし剤を、皮膚のしわのある部分の周辺に適用するしわ伸ばし方法、及び更に皮膚のしわのある部分の周辺に適用した後、そのまましわ延ばし剤を適用した状態でその上から化粧をするしわ延ばし方法。【選択図】  図１
2006169145.tif 000002
【特許請求の範囲】
【請求項１】
ポリマー及び溶媒又は分散媒を含有する液体状又はペースト状の組成物からなり、皮膚に適用後、溶媒又は分散媒が揮発する際の収縮によりしわを延ばす力が発生する、皮膚のしわ延ばし剤。
【請求項２】
ポリマーが、メタクリル酸、スチレンスルホン酸及びそれらの塩から選ばれる少なくとも１種を含むビニルモノマーを重合して得られるポリマーである、請求項１記載のしわ延ばし剤。
【請求項３】
顔用である、請求項１又は２記載のしわ延ばし剤。
【請求項４】
請求項１〜３いずれかに記載のしわ延ばし剤を、皮膚のしわのある部分の周辺に適用する、しわ伸ばし方法。
【請求項５】
しわ伸ばし剤を、しわから２〜４０ｍｍ離れたところに適用する、請求項４記載のしわ伸ばし方法。
【請求項６】
請求項１〜３いずれかに記載のしわ延ばし剤を、皮膚のしわのある部分の周辺に適用した後、そのまましわ延ばし剤を適用した状態でその上から化粧をする、しわ延ばし方法。
【発明の詳細な説明】
【技術分野】
【０００１】
本発明は、皮膚のしわを延ばし、皮膚の外観を改善するためのしわ延ばし剤及びしわ延ばし方法に関する。
【背景技術】
【０００２】
加齢によって人の皮膚にはしわが多くなる。これは皮膚の老化現象の一部である。一般的には、老化によるしわ発生は少ないことが好まれる。加齢によるこの皮膚の変化は、皮膚組織の変化、紫外線を浴びた影響など複数の因子に左右される。このような皮膚のしわを延ばすための技術が提案されている。
【０００３】
例えば、特許文献１、特許文献２、特許文献３には、粘着テープや接着バンド等を皮膚に貼り付けて引っ張り、力学的にしわを延ばす技術が開示されている。
【特許文献１】特開平１０−２３４４６９号公報
【特許文献２】特開２００２−４５２３２号公報
【特許文献３】特開２００４−２５４７８８号公報
【発明の開示】
【発明が解決しようとする課題】
【０００４】
上記特許文献に開示されているテープやバンドを使った技術では、皮膚の貼り付ける部分に掛かるストレスが高く、その貼り付け部と引っ張られる部分との間に当たる部分には、目的に反してしわが寄ってしまうという欠点があり、快適に使い続けられるには至っていない。
【０００５】
本発明の課題は、短期間でしわ延ばし効果が現れ、しかも他の部分に負荷が掛かりにくいしわ延ばし剤及びしわ延ばし方法を提供することにある。
【課題を解決するための手段】
【０００６】
本発明は、ポリマー及び溶媒又は分散媒を含有する液体状又はペースト状の組成物からなり、皮膚に適用後、溶媒又は分散媒が揮発する際の収縮によりしわを延ばす力が発生する、皮膚のしわ延ばし剤、並びにこのしわ延ばし剤を、皮膚のしわのある部分の周辺に適用するしわ伸ばし方法、及び更に皮膚のしわのある部分の周辺に適用した後、そのまましわ延ばし剤を適用した状態でその上から化粧をするしわ延ばし方法である。
【発明の効果】
【０００７】
本発明のしわ延ばし剤は、皮膚へ貼り付ける部分に掛かるストレスが少なく、短期間でしわを延ばすことができ、快適に用いることができる。
【発明を実施するための最良の形態】
【０００８】
［しわ延ばし剤］
本発明のしわ延ばし剤は、ポリマー及び溶媒又は分散媒を含有する液体状又はペースト状の組成物からなり、皮膚に適用後、溶媒又は分散媒が揮発して乾く過程で収縮力が発生し、その収縮力によって皮膚を引っ張り、しわを延ばすものである。
【０００９】
溶媒又は分散媒が揮発する際に収縮力を発生するポリマー（以下、収縮ポリマーという）としては、メタクリル酸、スチレンスルホン酸及びそれらの塩から選ばれる少なくとも１種（以下、これらを収縮性付与モノマーという）を含むビニルモノマーを重合して得られるポリマーが好ましい。このような収縮ポリマーが溶液状態あるいは分散状態で前記液体状あるいはペースト状の組成物の中に存在する。
【００１０】
収縮性付与モノマーのメタクリル酸基及びスルホン酸基は、ポリマー中では酸型である方が収縮性が大きく好ましい。かかる観点より、ポリマーの中和度（全メタクリル酸単位及びスルホン酸単位中、塩を形成しているものの割合）は、３０モル％以下が好ましく、２０モル％以下がさらに好ましく、５モル％以下が特に好ましい。
【００１１】
中和塩基としては特に限定されないが、アルカリ金属水酸化物、アルカリ土類金属水酸化物、アンモニア、あるいは炭素数が１〜８のアルキル基を有する１、２又は３級アミンが好ましく、アルカリ金属水酸化物がさらに好ましい。
【００１２】
収縮ポリマーには収縮性付与モノマー以外のビニルモノマーが共重合されていても良く、その種類は特に限定されない。共重合されるビニルモノマーとしては次の（ｉ）から（viii）が例示される。尚、以下の例中、（メタ）アリルとは、アリル又はメタリルを意味し、（メタ）アクリルとは、アクリル又はメタクリルを意味し、（メタ）アクリロイルとは、アクリロイル又はメタクリロイルを意味する。
【００１３】
（ｉ）  カルボキシ基、スルホン酸基、リン酸基等の酸性基を有する、メタクリル酸及びスチレンスルホン酸以外のモノマー又はその塩類。例えばアクリル酸、マレイン酸、イタコン酸、スチレンカルボン酸等のα，β−不飽和カルボン酸；２−アクリルアミド−２−メチルプロパンスルホン酸、（メタ）アリルスルホン酸；リン酸モノ（２−メタクリロイルオキシエチル）等が好ましい。これらの塩として、金属、アンモニウム、総炭素数１〜２２のアルキルもしくはアルケニルアンモニウム、炭素数１〜２２のアルキル若しくはアルケニル置換ピリジニウム、総炭素数１〜２２のアルカノールアンモニウム、又は塩基性アミノ酸等が挙げられ、ナトリウム、カリウムの様なアルカリ金属塩が好ましい。
【００１４】
（ii）  ３級アミノ基を有するモノマー又はその塩類。例えば、Ｎ，Ｎ−ジメチルアミノエチル（メタ）アクリルアミド又はアクリレート、３−（Ｎ，Ｎ−ジメチルアミノ）プロピル（メタ）アクリルアミド、Ｎ−｛３−（Ｎ，Ｎ−ジメチルアミノ）プロピル｝（メタ）アクリルアミド、ビニルピリジン、Ｎ−メチルジアリルアミン等が好ましい。これらを塩とするための酸としては、塩酸、硫酸、リン酸等の鉱酸、炭素数１〜２２の飽和あるいは不飽和脂肪酸、乳酸やグリコール酸やクエン酸等のヒドロキシカルボン酸、炭素数１〜２２のモノアルキルリン酸エステル、メタンスルホン酸やトルエンスルホン酸等の炭素数１〜２６の飽和あるいは不飽和有機スルホン酸等が挙げられ、鉱酸やカルボン酸が好ましい。
【００１５】
（iii）  カチオン基を有するモノマー。例えば塩化２−（（メタ）アクリロイルオキシ）エチルトリメチルアンモニウム、塩化ビニルベンジルトリメチルアンモニウム、エチル硫酸２−（（メタ）アクリロイルオキシ）エチルジメチルエチルアンモニウム、塩化３−（（メタ）アクリルアミド）プロピルトリメチルアンモニウム、塩化ジアリルジメチルアンモニウム等が好ましい。（ii）の四級化物であってもよい。四級化剤としては、塩化メチル、塩化エチル、臭化メチル、ヨウ化メチル等のハロゲン化アルキル、硫酸ジメチル、硫酸ジエチル，硫酸ジ−ｎ−プロピル等の一般的なアルキル化剤が挙げられる。対イオンとして、塩素等のハロゲンイオンや、メトサルフェート等の有機アニオンが挙げられる。
【００１６】
（iv）  無置換、又は窒素上に総炭素数１〜１２、好ましくは総炭素数１〜８の飽和もしくは不飽和のアルキル基又は炭素数７〜１２のアラルキル基を有する、モノ又はジ置換（メタ）アクリルアミド。例えば、（メタ）アクリルアミド、Ｎ−メチル（メタ）アクリルアミド、Ｎ，Ｎ−ジメチル（メタ）アクリルアミド、Ｎ−エチル（メタ）アクリルアミド、Ｎ−ｔ−ブチル（メタ）アクリルアミド、（メタ）アクリロイルモルホリン、２−ヒドロキシエチル（メタ）アクリルアミド、Ｎ−メチロール（メタ）アクリルアミド、Ｎ−ブトキシメチル（メタ）アクリルアミド等が好ましい。
【００１７】
（ｖ）  Ｎ−ビニル脂肪族アミド。例えば、Ｎ−ビニルピロリドン、Ｎ−ビニルアセトアミド、Ｎ−ビニルホルムアミド等が好ましい。
【００１８】
（vi）  炭素数１〜２２、好ましくは炭素数１〜８の、無置換もしくは置換の、飽和若しくは不飽和アルキル基又はアラルキル基を有する（メタ）アクリル酸エステル。アルキル基としては、メチル基、エチル基、ｎ−又はｉ−プロピル基、ｎ−又はｔ−ブチル基、ペンチル基、ヘキシル基、オクチル基、２−エチルヘキシル基、ノニル基、デシル基等が挙げられる。例えば、（メタ）アクリル酸メチル、（メタ）アクリル酸エチル、（メタ）アクリル酸２−ヒドロキシエチル、（メタ）アクリル酸２−メトキシエチル、ポリエチレングリコールモノ（メタ）アクリル酸エステル等が好ましい。
【００１９】
（vii）  スチレン骨格を有するモノマー。例えば、スチレン、４−エチルスチレン、α−メチルスチレン等が好ましい。
【００２０】
（viii）  ビニルエステル。例えば、酢酸ビニル、カプロン酸ビニル等が好ましい。
【００２１】
収縮ポリマーの構成に占める収縮性付与モノマーの割合は、８０重量％以上が好ましく、９０重量％以上が更に好ましい。
【００２２】
収縮ポリマーの分子量は特に限定されないが、十分な収縮力を持ち、皮膚を引っ張る効果を十分に発揮するために、重量平均分子量が１万以上が好ましく、２万以上が更に好ましい。また、適度な粘度を持ち、取り扱いを容易にするために、重量平均分子量は２００万以下が好ましく、１００万以下が更に好ましい。尚、収縮ポリマーの重量平均分子量は、ＧＰＣにより測定した値である。
【００２３】
収縮ポリマーの合成方法は特に限定されず、前述のビニルモノマーを重合して合成する場合には、ラジカル重合とイオン重合のいずれを用いても構わない。
【００２４】
本発明のしわ延ばし剤中の収縮ポリマーの占める割合は、３重量％以上が好ましく、８重量％以上がさらに好まく、７０重量％以下が好ましく、５０重量％以下がさらに好ましい。３重量％以上であると、溶媒揮発が遅すぎず、剤を塗布あるいは貼付してから実効が現れるまでに時間が掛かりすぎず好ましい。また、７０重量％以下であると、溶媒揮発による体積変化が少な過ぎることなく充分な収縮力を発生させることができ、皮膚を引っ張る目的に合致し好ましい。
【００２５】
本発明のしわ延ばし剤に用いる溶媒あるいは分散媒としては水が最も好ましいが、水以外に揮発性有機溶剤を含んでいても良い。そのような有機溶剤としてはエチルアルコール等の低級アルコール、デカメチルシクロペンタシロキサン等の揮発性シリコーン油、１，２−ジメトキシエタン等のエーテル類が挙げられる。しわ延ばし剤中で水が占める割合は特に限定されないが、３０重量％以上が好ましく、５０重量％以上が更に好ましく、６５重量％以上が特に好ましい。
【００２６】
また、本発明のしわ延ばし剤には、前記必須成分のほか、必要に応じて、通常化粧料、医薬品等に使用される成分、例えば直鎖又は分岐鎖のアルキル基又はアルケニル基を有する高級アルコール類；流動パラフィン、ワセリン、固型パラフィン等の炭化水素類；液状ラノリン、ラノリン脂肪酸等のラノリン誘導体；レシチン等のリン脂質；コレステロール等のステロール及びその誘導体；コラーゲン分解ペプチド誘導体；パーフルオロポリエーテル等のフッ素系油剤；高級アルコール高級脂肪酸エステル類、高級脂肪酸類、アルキル基又はアルケニル基を有する長鎖アミドアミン等の油脂類；ミンクオイル、オリーブ油等の動植物性油脂類；ポリオキシエチレン（以下、「ＰＯＥ」と略記）アルキルエーテル、ＰＯＥ分岐アルキルエーテル、ＰＯＥソルビタンエステル、ＰＯＥグリセリン脂肪酸エステル、ＰＯＥ硬化ヒマシ油、ソルビタンエステル、グリセリン脂肪酸エステル、ポリグリセリン脂肪酸エステル等の非イオン性界面活性剤、リン酸系、スルホン酸系、硫酸系、カルボン酸系等の陰イオン性界面活性剤、その他両性界面活性剤、陽イオン性界面活性剤；ジンクピリチオン、オクトピロックス等の抗フケ剤、トリクロサン、トリクロロカルバン等の殺菌剤；グリチルリチン酸ジカリウム、酢酸トコフェロール等の抗炎症剤；血行促進剤、皮膚賦活剤、ビタミン類等の薬効剤；パラベン類等の防腐剤；メチルセルロース、エチルセルロース、ヒドロキシエチルセルロース、カルボキシビニルポリマー、ポリビニルアルコール、キサンタンガム、グアーガム、エタノール等の粘度調整剤；染料及び顔料等の着色剤；紫外線吸収剤；プロピレングリコール、グリセリン、カルビトール、３−メチル−１，３−ブタンジオール、糖類等の他の保湿剤；収れん剤；香料；色素等を、本発明の効果を損なわない範囲で適宜配合することができる。
【００２７】
本発明のしわ延ばし剤のｐＨは、８以下が好ましく、７以下がさらに好ましく、１以上が好ましく、１．５以上がさらに好ましい。
【００２８】
本発明のしわ延ばし剤の製造方法は特に限定されず、収縮ポリマーと溶媒又は分散媒、及びその他の成分を配合することで得られる。
【００２９】
本発明のしわ延ばし剤の形態は、当該液体あるいはペーストを、紙、布、スポンジ等に染み込ませて保持した形態であっても良い。
【００３０】
しわ延ばし剤の収縮力は、実施例に記載の方法で評価できる。該方法で測定された屈曲角（θ）が１０度以上であることが好ましく、４５度以上がより好ましく、９０度以上が更に好ましい。
【００３１】
本発明のしわ延ばし剤は、皮膚、特に顔用として用いるのが好ましい。
【００３２】
［しわ延ばし方法］
本発明のしわ延ばし方法は、上記のような本発明のしわ延ばし剤を、皮膚のしわのある部分の周辺に適用する方法である。
【００３３】
皮膚のしわは全面に均質に発生するのではなく、発生し易いところがある。顔を例にとると、目元と口元に多く発生する。これらを延ばすためには、そのしわのある部分直接でなく、その周辺部にしわ延ばし剤を適用してしわのある部分を引っ張るようにするのが、しわを延ばすのに効果的である。例えば、図１に模式的に示したように、ほほの中央部にしわ延ばし剤を適用して、そのしわ延ばし剤が収縮するようにすれば、目元や口元の皮膚を引っ張ることができる。
【００３４】
図１中１は左側顔面を例にとった場合のしわ延ばし剤を適用する箇所であり、矢印はしわ延ばし剤の収縮によって皮膚が引っ張られる方向を大まかに表したもので、これらの中で、ａ，ｂ，ｃ，ｄと付記した箇所は皮膚が比較的柔らかくて引っ張られ易く、他の矢印の場所は皮膚が比較的硬くて引っ張られ難い。
【００３５】
本発明のしわ延ばし剤の適用方法はその形態によって異なる。液体状やペースト状の場合には指やへらなどで皮膚に塗り延ばすと使い易い。塗り延ばす際には手早く行う方が好ましく、概して一箇所当たりの塗布に要する時間は１０秒以下が推奨される。しわ延ばし剤が紙や不織布に支持されている場合には、その支持体ごと貼付すればよい。
【００３６】
塗布あるいは貼付する場所は延ばしたいしわの場所に依存する。例えば目元や口元のしわに対しては、頬の真ん中が好ましい。この場合、塗膜の端は延ばしたいしわから２ｍｍ以上４０ｍｍ以下の範囲で離れている方が、効果を得やすい。塗膜の厚みは概ね０．５ｍｍ〜１０ｍｍが好適である。この厚みが薄すぎると引っ張る効果は弱過ぎ、厚過ぎると引っ張る効果が現れるのが遅過ぎる。
【００３７】
一旦塗り延ばした後の塗膜は、しわ延ばし操作を終了する時まで何物にも接触させない方がよい。
【００３８】
本発明のしわ延ばし剤は、適用して乾燥後、３０分以上放置されることが好ましく、２時間以上放置されることがさらに好ましい。
【００３９】
本発明のしわ延ばし剤を除去する際には、乾燥状態のまま剥離しても良く、本剤と皮膚との間を水で湿らせて剥離しても良く、水を充分付けて剤を溶かして洗い流しても良い。
【００４０】
また、本発明のしわ延ばし剤を適用後、そのまま剤を除去せず、その上から化粧をするなど通常の生活を行うことで、即時的にしわが延ばされた状態を利用しても良い。この場合には、化粧を除去する段階で、しわ延ばし剤を除去すれば良い。
【実施例】
【００４１】
以下、使用した化合物は特に記載をしない限り、和光純薬工業株式会社製の試薬特級あるいは１級をそのまま用いた。
【００４２】
合成例１：ポリメタクリル酸（収縮ポリマーＡ）の合成
メタクリル酸３００ｇ、エタノール（純度９９．５％、無変性）１，２５０ｇ、及び２，２’−アゾビス（２，４−ジメチルバレロニトリル）１．７３ｇをこの順に混合して溶かし、６５℃にて４時間攪拌した。得られた溶液を、室温で激しく攪拌しているアセトン２０，０００ｇに、１時間かけて滴下した。生成した白色沈殿を濾過によって採取し、１０，６００〜１３，３００Ｐａ／６０〜６５℃で１５時間減圧乾燥して白色粉末状ポリメタクリル酸２４５ｇを得た。ＧＰＣにて測定した重量平均分子量は１．９×１０5であった。ここで得たポリマーを収縮ポリマーＡと称する。ＧＰＣの条件は以下の通りである。
【００４３】
カラム：東ソー（株）製  ＴＳＫ  ＧＭＰＷＸＬ  ２本
溶離液：リン酸二水素カリウム０．１ｍｏｌ／Ｌとリン酸水素二ナトリウム１ｍｏｌ／Ｌとを含む水溶液と、アセトニトリルとの９：１の容量比混合物
検出器：示差屈折率計
流  速：１．０ｍＬ／分
温  度：４０℃
標  準：ポリエチレングリコール（重量平均分子量９．２０×１０5、５．１０×１０5、２．５０×１０5、９．５０×１０4、４．６０×１０4、３．９０×１０4）
検体濃度：０．２０ｇ／１００ｍＬ溶離液
検体溶液注入量：０．２０ｍＬ。
【００４４】
合成例２：メタクリル酸／スチレン  コポリマー（収縮ポリマーＢ）の合成
メタクリル酸９６．４ｇ、エタノール（純度９９．５％、無変性）５００ｇ、スチレン３．６０ｇ、及び２，２’−アゾビス（２，４−ジメチルバレロニトリル）０．５７４ｇをこの順に混合して溶かし、６５℃にて４時間攪拌した。得られた溶液を、室温で激しく攪拌しているアセトン６，０００ｇに、１時間かけて滴下した。生成した白色沈殿を濾過によって採取し、１０，６００〜１３，３００Ｐａ／５３〜６０℃で１５時間減圧乾燥して白色粉末状のメタクリル酸／スチレン（９６．４／３．６  重量比）コポリマー８７ｇを得た。ＧＰＣにて測定した重量平均分子量は１．４×１０5であった。ＧＰＣの条件は合成例１と同じである。ここで得たポリマーを収縮ポリマーＢと称する。
【００４５】
調製例１：ポリスチレンスルホン酸ナトリウム（収縮ポリマーＣ）の調製
トーソー（株）製ポリナス  ＰＳ−３５（有効分が２０％のポリスチレンスルホン酸ナトリウム水溶液）を室温で撹拌しながら、ｐＨメータによってモニターしつつ、１Ｎ水酸化ナトリウム水溶液を加えて、溶液のｐＨを６．５に調整した。得られた溶液を凍結乾燥し、スパチュラで砕いて白色粉末を得た。ＧＰＣにて測定した重量平均分子量は３．４×１０5であった。ＧＰＣの条件は合成例１と同じである。これを収縮ポリマーＣと称する。
【００４６】
上記の方法で得られた収縮ポリマーについて、以下の方法で屈曲角を測定し、収縮力を評価した。結果は以下の通りである。尚、１８０度以上とは、折れ曲がって反対側についた場合をいう。
収縮ポリマーＡの屈曲角：１５３度
収縮ポリマーＢの屈曲角：１８０度以上
収縮ポリマーＣの屈曲角：１４０度
＜屈曲角の測定方法＞
１）中央裏面に線を引いた、厚さ３０μｍのナイロンフィルムを図２のように切り出して得られた基盤２の片端を、図３に示すようにスライドガラス３にテープ４で固定して天秤に乗せ、スポイト５で試料溶液（収縮ポリマー１０％水溶液）６を基盤中央に４ｍｍ幅に展開しながら、液量３２〜３４ｍｇを精秤する。１検体につき３点前記の操作を行う。
【００４７】
２）２３℃、６０％ＲＨの環境下に放置して乾燥すると、図４のように変形する。図４の（ａ）は基盤２の側面からの模式図であり、（ｂ）は試料溶液６を展開直後に基盤２が水で膨潤し、上に凸となる状態を示し、（ｃ）〜（ｄ）は乾燥が進むに従って収縮ポリマーが収縮し、下に凸となる状態を示す。
【００４８】
３）乾燥は、基盤２の変形が止まるまで行い、乾燥後の基盤２の屈曲角度（θ）を測定する。３点について同様の屈曲角θを測り、平均値を収縮ポリマーの屈曲角とする。
【００４９】
実施例１〜３
表１に示す組成のしわ延ばし剤を調製し、下記方法で使用感を評価した。結果を表１に示す。
【００５０】
＜使用感の評価方法＞
しわ延ばし剤を、モニターの左頬に図１のごとく塗った。塗布量は、液垂れを起こさない範囲でできるだけ多く塗るようにした。その後２３℃、６３％相対湿度の部屋で静かに座って、顔の皮膚をできるだけ動かさないまま、３０分掛けてしわ延ばし剤を乾燥させた。乾燥後、２時間顔を触らないでその環境で過ごし、その後に水洗除去した。乾燥中、その２時間の間、および除去後の皮膚の様子をモニタ−自身で観察した。そのモニターにインタビューを行い、使用感を聴取した。
【００５１】
【表１】
2006169145.tif 000003
【００５２】
比較例１
ニチバン株式会社製テーピングテープ（battlewin  Ｅタイプ、伸縮性）をおよそ１ｃｍ（横）×４ｃｍ（縦）の長方形になるように切り出して使用した。このテープを縦方向に伸ばし、図１の矢印ｂとｄの引っ張り方向になるように顔に貼付し、貼付したまま２時間実施例と同様に過ごし、剥がした。貼付中及び剥離後の皮膚の様子をモニタ−自身で観察した。そのモニターにインタビューを行い、使用感を聴取したところ、以下のような結果が得られた。
【００５３】
＜使用感＞
貼付中：皮膚が強く引っ張られしわが延びるが、頬の真ん中に大きなしわができ、その部分の違和感が不快だった。
剥離後：剥がすとき痛かった。頬の真ん中に大きなしわができ不快だった。
【００５４】
比較例２
ニチバン株式会社製テーピングテープ（battlewin  Ｅタイプ、伸縮性）を直径がおよそ４ｃｍの円形になるように切り出して使用した。このテープを円周から中心向きに引っ張りが起こるように伸ばしながら図１の適用箇所１に貼付し、貼付したまま２時間実施例と同様に過ごし、剥がした。貼付中及び剥離後の皮膚の様子をモニタ−自身で観察した。そのモニターにインタビューを行い、使用感を聴取したところ、以下のような結果が得られた。
【００５５】
＜使用感＞
貼付中：きれいに貼付するのが難しかった。皮膚が強く引っ張られしわが延びるが、頬の中央部に感じられる違和感が不快だった。
剥離後：剥がすとき痛かった。頬の真ん中に大きなしわができ不快だった。
【図面の簡単な説明】
【００５６】
【図１】左側顔面のしわ延ばし剤適用箇所を示す図である。
【図２】収縮ポリマーの屈曲角測定に用いる基盤の平面図である。
【図３】収縮ポリマーの屈曲角測定方法を示す図である。
【図４】収縮ポリマーの屈曲角測定時の試料溶液を展開後の基盤の状態を示す側面図である。
【符号の説明】
【００５７】
１  しわ延ばし剤適用箇所
２  基盤
３  スライドガラス
４  固定用テープ
５  スポイト
６  試料溶液
【図１】
2006169145.tif 000004
【図２】
2006169145.tif 000005
【図３】
2006169145.tif 000006
【図４】
2006169145.tif 000007